(57)【要約】      （修正有）【課題】優れた柔軟性、接着性、密着性を有しつつ、粘着性を有さないポリエステルイミドの提供。【解決手段】酸成分とジオール成分からなるポリエステルイミドであって、酸成分において、無水トリカルボン酸と炭素数１８以上のジアミンとからなる一般式（１）で示されるジイミドジカルボン酸を２０〜１００モル％含有するポリエステルイミド。2020189928.tif 000007（式中、Ｒ１は、炭素数１８以上の炭化水素基を示す。）【選択図】なし【特許請求の範囲】
【請求項１】
酸成分とジオール成分からなるポリエステルイミドであって、
酸成分において、無水トリカルボン酸と炭素数１８以上のジアミンとからなる一般式（１）で示されるジイミドジカルボン酸を２０〜１００モル％含有するポリエステルイミド。
【化１】
2020189928.tif 000006
（式中、Ｒ１は、炭素数１８以上の炭化水素基を示す。）
【請求項２】
無水トリカルボン酸が、無水トリメリット酸である請求項１に記載のポリエステルイミド。
【請求項３】
炭素数１８以上のジアミンが、ダイマージアミンである請求項１または２に記載のポリエステルイミド。
【請求項４】
請求項１〜３いずれかに記載のポリエステルイミドと有機溶剤とを含有する樹脂溶液。
【請求項５】
請求項４に記載の樹脂溶液を塗布し、基材上に樹脂層を設けた積層体。
【発明の詳細な説明】
【技術分野】
【０００１】
本発明は、優れた柔軟性、接着性、密着性を有しつつ、粘着性を有さないポリエステルイミドに関する。
【背景技術】
【０００２】
ポリエステルイミドは、機械的特性、耐薬品性、電気絶縁性、成形加工性に優れることから、電気電子分野を中心に広く用いられている。ポリエステルイミドとしては、例えば、特許文献１に、無水トリメリット酸とジアミンを反応させて得られたジイミドジカルボン酸をジカルボン酸成分に用いたポリエステルイミドが開示され、特許文献２に、分子中にエステル基を含有したテトラカルボン酸二無水物を用いてポリイミド骨格へエステル結合を導入したポリエステルイミドが開示されている。
【先行技術文献】
【特許文献】
【０００３】
【特許文献１】特開昭６３−９２６５１号公報
【特許文献２】国際公開２０１０／０９３０２１号パンフレット
【発明の概要】
【発明が解決しようとする課題】
【０００４】
近年、前記特性を活かしてポリエステルイミドをフレキシブルフラットケーブル、フレキシブルプリント基板、ビルドアップ積層板等に用いることが検討されている。しかしながら、特許文献１，２のポリエステルイミドは、主に芳香族ジカルボン酸または酸二無水物と、芳香族ジアミンまたは炭素数が１８より少ない脂肪族ジアミンとからなるポリマーであるため、柔軟性に欠け、硬くて脆く、接着性や密着性に劣るという問題があった。
【０００５】
一方、一般に、樹脂のガラス転移点を下げると、接着性や密着性は向上するが、べとつき感、いわゆる粘着性が生じる。そのため、そのような樹脂を用いて、基板上に樹脂層を設けた積層体を作製しようとすると、生産工程中にトラブルが生じるという問題がある。
【０００６】
本発明は、かかる従来技術に鑑み、優れた柔軟性、接着性、密着性を有しつつ、粘着性を有さないポリエステルイミドを提供することを目的とする。
【課題を解決するための手段】
【０００７】
本発明者らは、上記課題について鋭意検討をおこなった結果、無水トリカルボン酸と炭素数１８以上のジアミンとからなるジイミドジカルボン酸を原料として用いることにより、上記目的が達成されることを見出し、本発明に至った。
【０００８】
すなわち、本発明の要旨は以下の通りである。
＜１＞酸成分とジオール成分からなるポリエステルイミドであって、
酸成分において、無水トリカルボン酸と炭素数１８以上のジアミンとからなる一般式（１）で示されるジイミドジカルボン酸を２０〜１００モル％含有するポリエステルイミド。
【化１】
2020189928.tif 000002
（式中、Ｒ１は、炭素数１８以上の炭化水素基を示す。）
＜２＞無水トリカルボン酸が、無水トリメリット酸である＜１＞に記載のポリエステルイミド。
＜３＞炭素数１８以上のジアミンが、ダイマージアミンである＜１＞または＜２＞に記載のポリエステルイミド。
＜４＞＜１＞〜＜３＞いずれかに記載のポリエステルイミドと有機溶剤とを含有する樹脂溶液。
＜５＞＜４＞に記載の樹脂溶液を塗布し、基材上に樹脂層を設けた積層体。
【発明の効果】
【０００９】
本発明によれば、優れた柔軟性、接着性、密着性を有しつつ、粘着性を有さないポリエステルイミドを提供することができる。
【発明を実施するための形態】
【００１０】
＜ジイミドジカルボン酸＞
本発明に用いるジイミドジカルボン酸は、一般式（１）で示されるジイミドジカルボン酸であって、無水トリカルボン酸と炭素数１８以上のジアミンとから構成される。
【化２】
2020189928.tif 000003
一般式（１）において、Ｒ１は、炭素数１８以上の炭化水素基である。
【００１１】
本発明に用いる無水トリカルボン酸としては、例えば、無水トリメリット酸（１，２，４−ベンゼントリカルボン酸−１，２−無水物）や１，２，３−ベンゼントリカルボン酸−１，２−無水物が挙げられる。中でも、汎用性が高いことから、無水トリメリット酸が好ましい。
【００１２】
本発明に用いる炭素数１８以上のジアミンとしては、例えば、オクタデカンジアミン（炭素数１８）、ノナデカンジアミン（炭素数１９）、イコサンジアミン（炭素数２０）、ヘンイコサンジアミン（炭素数２１）、ドコサンジアミン（炭素数２２）、トリコサンジアミン（炭素数２３）、テトラコサンジアミン（炭素数２４）、ペンタコサンジアミン（炭素数２５）、ヘキサコサンジアミン（炭素数２６）、ヘプタコサンジアミン（炭素数２７）、オクタコサンジアミン（炭素数２８）、ノナコサンジアミン（炭素数２９）、トリアコンタンジアミン（炭素数３０）、ヘントリアコンタンジアミン（炭素数３１）、ドトリアコンタンジアミン（炭素数３２）、トリトリアコンタンジアミン（炭素数３３）、テトラトリアコンタンジアミン（炭素数３４）、ペンタトリアコンタンジアミン（炭素数３５）、ダイマージアミン（炭素数３６）が挙げられる。中でも、汎用性が高いことから、ダイマージアミン（炭素数３６）が好ましい。炭素数１８以上のジアミンは、水素添加反応を施したものであってもよいし、二重結合や三重結合を有していてもよい。また、炭素数１８以上のジアミンは、分岐を有してもよいし、不飽和結合を有してもよい。炭素数１８以上のジアミンは純度が高いものが好ましい。ダイマージアミンの市販品としては、ＢＡＳＦジャパン社製「バーサミン５５１」、コグニスジャパン社製「バーサミン５５２」（バーサミン５５１の水素添加物）、クローダジャパン社製「ＰＲＩＡＭＩＮＥ１０７５」、クローダジャパン社製「ＰＲＩＡＭＩＮＥ１０７４」が挙げられる。炭素数１８以上のジアミンは、上記のうち１種を単独で用いてもよいし、２種以上を併用してもよい。
【００１３】
＜ジイミドジカルボン酸の製造方法＞
一般式（１）で示されるジイミドジカルボン酸の製造方法は特に限定されないが、溶剤回収等の工程を必要としないことから、無水トリカルボン酸と炭素数１８以上のジアミンとを、無溶剤下で反応させたのち、加熱イミド化反応をおこなうことが好ましい。無溶剤下で反応させる方法としては、例えば、固体状の無水トリカルボン酸を、得られるジイミドジカルボン酸の融点以下かつ炭素数１８以上のジアミンの融点以上の温度に加熱し、無水トリカルボン酸がその固体状態を保つように、液体状態の炭素数１８以上のジアミンを添加して反応させる方法や、無水トリカルボン酸と炭素数１８以上のジアミンとを、メカノケミカル効果を利用して反応させる方法が挙げられる。
【００１４】
前者の方法の場合、炭素数１８以上のジアミンを２回以上に分割し、複数回に分けて添加する方法が好ましく、滴下する方法がより好ましい。
【００１５】
後者のメカノケミカル効果を利用した方法とは、反応に用いる原料化合物を粉砕する際に生じる機械的エネルギーを利用することによりメカノケミカル効果を発現させる方法である。
【００１６】
メカノケミカル効果とは、反応環境下において固体状態にある原料化合物に機械的エネルギー（圧縮力、剪断力、衝撃力、摩砕力等）を付与することにより、当該原料化合物を粉砕し、形成される粉砕界面を活性化させる効果のことである。これにより、官能基同士の反応が起こる。官能基同士の反応は通常、２つ以上の原料化合物分子間で起こる。例えば、官能基同士の反応は化学構造の異なる２つの原料化合物分子間で起こってもよいし、化学構造の同じ２つの原料化合物分子間で起こってもよい。官能基同士の反応は限定的な１組の２つの原料化合物分子間のみで起こるわけではなく、通常は他の組の２つの原料化合物分子間でも起こる。官能基同士の反応により生成した化合物分子と、原料化合物分子との間で、新たに官能基同士の反応が起こってもよい。官能基同士の反応は通常、化学反応であり、これにより、２つの原料化合物分子間で、各原料化合物分子が有する官能基により、結合基（特に共有結合）が形成されて、別の１つの化合物分子が生成する。
【００１７】
本発明において、加熱イミド化反応とは、無水トリカルボン酸と炭素数１８以上のジアミンとを、無溶剤下で反応させた後、窒素雰囲気下で、２５０〜３５０℃に加熱する方法である。
【００１８】
＜ポリエステルイミド＞
本発明のポリエステルイミドは、酸成分とグリコール成分から構成され、酸成分はジイミドジカルボン酸と芳香族ジカルボン酸とを含有する。
【００１９】
ジイミドジカルボン酸の含有量は、粘着性を発生させずに、接着性や密着性を向上させることができることから、酸成分において、ジイミドジカルボン酸を２０〜１００モル％とすることが必要で、３０〜６０モル％とすることが好ましい。
【００２０】
酸成分に用いる芳香族ジカルボン酸としては、例えば、テレフタル酸、イソフタル酸、５−ナトリウムスルホイソフタル酸、無水フタル酸、ナフタレンジカルボン酸が挙げられる。中でも、汎用性が高いことから、テレフタル酸、イソフタル酸が好ましい。芳香族ジカルボン酸は、上記のうち１種を単独で用いてもよいし、２種以上を併用してもよい。芳香族ジカルボン酸は、これらのエステル形成性誘導体を用いてもよい。汎用性が高く、得られるポリエステルイミドの粘着性を低減することができることから、テレフタル酸とイソフタル酸が好ましい。テレフタル酸とイソフタル酸とを用いる場合、テレフタル酸とイソフタル酸のモル比（テレフタル酸／イソフタル酸）は、９０／１０〜１０／９０とすることが好ましく、７０／３０〜３０／７０とすることがより好ましい。
【００２１】
グリコール成分としては、例えば、１，４−ブタンジオール、エチレングリコール、プロピレングリコール、１，３−プロパンジオール、１，５−ペンタンジオール、１，６−ヘキサンジオール、ネオペンチルグリコール、ビスフェノールＡのエチレンオキシド付加物やプロピレンオキシド付加物、ポリエチレングリコール、ポリプロピレングリコール、ポリテトラメチレングリコールが挙げられる。中でも、汎用性が高いことから、エチレングリコール、ネオペンチルグリコールが好ましい。グリコールは、上記のうち１種を単独で用いてもよいし、２種以上を併用してもよい。エチレングリコール、ネオペンチルグリコールとを用いる場合、エチレングリコールとネオペンチルグリコールのモル比（エチレングリコール／ネオペンチルグリコール）は、９０／１０〜１０／９０とすることが好ましく、７０／３０〜３０／７０とすることがより好ましい。
【００２２】
本発明のポリエステルイミドには、さらに硬化剤を含有することが好ましい。ポリエステルイミドに硬化剤を含有させることにより、さらに接着性、密着性、耐熱性、耐候性を向上させることができる。
【００２３】
硬化剤は特に限定されないが、例えば、フェノール樹脂、尿素、メラミン、ベンゾグアナミン、アセトグアナミン等のホルムアルデヒド付加物；尿素、アクリルアミド等のグリオキザール付加物；アミノ樹脂；エポキシ樹脂；酸無水物；イソシアネート化合物およびその各種ブロックイソシアネート化合物；アジリジン化合物；カルボジイミド基含有化合物；オキサゾリン基含有化合物が挙げられる。中でも、硬化反応性に優れることから、イソシアネート化合物およびその各種ブロックイソシアネート化合物、エポキシ樹脂、オキサゾリン基含有化合物が好ましい。また、１５０℃以下という比較的低温における硬化反応性に優れ、基材に与える熱的影響を最小限とすることができることから、イソシアネート化合物およびその各種ブロックイソシアネート化合物が好ましい。また、耐溶剤性、加工性に優れる塗膜形成が可能なことから、アミノ樹脂が好ましい。 
【００２４】
イソシアネート化合物としては、４，４’−ジフェニルメタンジイソシアネート（ＭＤＩ）、トリレンジイソシアネート（ＴＤＩ）、キシリレンジイソシアネート等の芳香族ジイソシアネート、ヘキサメチレンジイソシアネート（ＨＤＩ）、イソホロンジイソシアネート（ＩＰＤＩ）、ジシクロヘキシルメタンジイソシアネート等の脂肪族ジイソシアネート単量体およびそれらの三量体が挙げられる。中でも、接着性や密着性が向上することからＭＤＩ、ＴＤＩ、ＨＤＩが好ましく、ＨＤＩがより好ましく、硬化反応速度が速いことから、ＭＤＩが好ましい。 
【００２５】
本発明において、硬化剤を用いる場合、その含有量は、ポリエステルイミド１００質量部に対し、０．１〜３０質量部とすることが好ましく、０．５〜２０質量部とすることがより好ましく、１．０〜１０質量部とすることがさらに好ましい。硬化剤の含有量が０．１質量部未満では、接着性や密着性が向上しない場合があり、一方、硬化剤の含有量が３０質量部を超えると、接着性や密着性が不十分となることがある。   
【００２６】
本発明のポリエステルイミドには、本発明の効果を損なわない範囲で、添加剤を含有させてもよい。添加剤としては、例えば、架橋剤、酸化防止剤、粘度調整剤、増量剤、染料、顔料、ＵＶ吸収剤、空隙形成剤、潤滑剤、ラジカル捕捉剤、熱安定剤、難燃剤、阻害剤、ブロッキング防止剤、表面活性剤、スリップ助剤、光沢向上剤、分解促進剤、粘度調整剤、分散安定剤が挙げられる。  
【００２７】
本発明のポリエステルイミドのガラス転移温度は、２０℃以上であることが好ましく、２５℃以上であることがより好ましい。前記ガラス転移温度が２５℃未満の場合、粘着性が発生し、操業性が悪くなる場合がある。
【００２８】
本発明のポリエスエルイミドの引張弾性率は、柔軟性の観点から、１７００ＭＰａ以下であることが好ましく、１４００ＭＰａ以下であることがより好ましい。引張弾性率が１７００ＭＰａ以下のポリエスエルイミドは、無水トリカルボン酸と炭素数１８以上のジアミンからなるジイミドジカルボン酸を特定量原料として用いることにより得ることができる。
【００２９】
＜ポリエステルイミドの製造方法＞
本発明のポリエステルイミドは、酸成分とグリコール成分を１５０〜２５０℃でエステル化反応させた後、重縮合反応触媒の存在下、大気圧から１０〜３０Ｐａ程度まで減圧しながら２３０〜３００℃で重縮合することにより得ることができる。また、本発明のポリエステルイミドは、酸成分のジメチルエステル誘導体とグリコール成分を１５０〜２５０℃でエステル交換反応させた後、重縮合反応触媒の存在下、大気圧から１０〜３０Ｐａ程度まで減圧しながら２３０〜３００℃で重縮合することによっても得ることができる。
【００３０】
＜ポリエステルイミド樹脂溶液＞
本発明のポリエステルイミド樹脂溶液は、本発明のポリエステルイミドを、有機溶媒に溶解させることにより製造することができる。
【００３１】
ポリエステルイミド樹脂溶液を構成する有機溶媒としては特に限定はされないが、例えば、トルエン、キシレン、ソルベントナフサ、ソルベッソ等の芳香族系溶剤；メチルエチルケトン、メチルイソブチルケトン、シクロヘキサノン等のケトン系溶剤；メチルアルコール、エチルアルコール、イソプロピルアルコール、イソブチルアルコール等のアルコール系溶剤；酢酸エチル、酢酸ノルマルブチル等のエステル系溶剤；セロソルブアセテート、メトキシアセテート等のアセテート系溶剤、塩化メチレン、クロロホルム等の塩素系溶剤、ジメチルホルムアミド、ジメチルアセトアミド、Ｎ−メチル−２−ピロリドン等のアミド系溶剤、テトラヒドロフラン等のエーテル系溶剤が挙げられる。有機溶剤は、上記のうち１種を単独で用いてもよく、２種以上を併用してもよい。
【００３２】
本発明のポリエステルイミド樹脂溶液は、固形分濃度を５〜６０質量％とすることが好ましく、１０〜５０質量％とすることがより好ましく、２０〜４０質量％とすることがさらに好ましい。固形分濃度が５質量％未満であると、ポリエステルイミド樹脂溶液を十分な塗工量で基材に塗布できない場合がある。一方、固形分濃度が６０質量％を超えると、ポリエステルイミド樹脂溶液の粘度が高くなり過ぎ、基材に塗布して得られた樹脂層の厚みの精度が低下する場合がある。
【００３３】
本発明のポリエステルイミド樹脂溶液を、各種の基材に対して塗布し、必要に応じて乾燥させて、基材上に樹脂層を設けた積層体を得ることができる。
【００３４】
本発明のポリエステルイミド樹脂溶液を基材に塗布する方法としては特に限定されないが、例えば、リバースロールコート法、グラビアコート法、ダイコート法、コンマコート法、スプレーコート法が挙げられる。
【００３５】
基材としては特に限定されないが、例えば、ポリアミド、ポリイミド、ポリエステル、ポリカーボネート、ポリ塩化ビニル等の樹脂からなるフィルムやシート；アルミニウム箔、銅箔等の金属箔；銅板、アルミニウム板、ＳＵＳ板等の金属板が挙げられる。
【００３６】
樹脂層の厚みは、用いる用途によって異なるが、３〜５０μｍとすることが好ましく、５〜４０μｍとすることがより好ましく、７〜３０μｍとすることがさらに好ましい。樹脂層は、厚みが３μｍ未満であると、必要とする接着性や密着性が得られない場合がある。一方、厚みが５０μｍを超えると、経済的でないばかりか、接着性や密着性が低下する場合がある。
【００３７】
本発明の積層体は、接着性や密着性に優れており、特に、アルミニウム箔、銅箔等の金属箔や、銅、アルミニウム、ＳＵＳ等の金属板に対する接着性や密着性に優れている。
【００３８】
また、本発明の積層体は、ポリエステルイミド面に粘着性を有さない。一般に、粘着性を有する場合、積層体の生産時にトラブルが生じる場合があるが、本発明の積層体であれば、そのようなトラブルは発生しにくく、操業性よく生産することができる。
【００３９】
接着性や密着性に優れつつ、粘着性を有さない積層体は、無水トリカルボン酸と炭素数１８以上のジアミンからなるジイミドジカルボン酸を特定量原料として用いることにより得ることができる。
【００４０】
本発明のポリエステルイミドは、優れた柔軟性、接着性、密着性を有しつつ、粘着性を有さないので、フレキシブルフラットケーブル、フレキシブルプリント配線用基板、ビルドアップ積層板等に好適に用いることができる。
【実施例】
【００４１】
以下、本発明を実施例によって具体的に説明するが、本発明はこれらによって限定されるものではない。なお、ジイミドジカルボン酸、ポリエステルイミドの評価は、以下の方法によりおこなった。
【００４２】
Ａ．原料
（１）無水トリカルボン酸
・無水トリメリット酸：東京化成工業社製
（２）ダイマージアミン
・水添ダイマージアミン：クローダジャパン社製「ＰＲＩＡＭＩＮＥ１０７５」
【００４３】
（３）ジイミドジカルボン酸
合成例１
無水トリメリット酸と水添ダイマージアミンのモル比が６６．６／３３．４の比率で混合した試料を、大阪ケミカル社製ワンダークラッシャーＷＣ−３Ｃを用いて、９０００ｒｐｍの回転速度で１分間混合粉砕することを３回繰り返して、メカノケミカル処理をおこなった。
処理した試料をガラス容器に移し、ヤマト科学社製イナートオーブンＤＮ４１１Ｉにて、窒素雰囲気下、３００℃で２時間イミド化反応をおこない、ジイミドジカルボン酸を得た。
【００４４】
合成例２〜４
ジアミン成分を表１に記載のジアミンに変更する以外は合成例１と同様の操作をおこなって、メカノケミカル処理、イミド化反応をおこない、ジイミドジカルボン酸を得た。
【００４５】
合成例１〜４で得られたジイミドジカルボン酸の組成とその評価を表１に示す。
【００４６】
【表１】
2020189928.tif 000004
（４）ダイマー酸
・ダイマー酸：クローダジャパン社製「ＰＲＩＰＯＬ１００９」
【００４７】
Ｂ．評価
［ジイミドジカルボン酸の評価］
（１）反応の確認
赤外分光法（ＩＲ）を用いて、以下の条件で測定し、１７７８ｃｍ−１付近および１７１４ｃｍ−１付近の吸収の有無を確認した。
赤外分光法（ＩＲ）
装置：Ｐｅｒｋｉｎ  Ｅｌｍｅｒ社製  Ｓｙｓｔｅｍ  ２０００  赤外分光装置
方法：ＫＢｒ法
積算回数：６４スキャン（分解能４ｃｍ−１）
１７７８ｃｍ−１付近および１７１４ｃｍ−１付近のいずれの吸収も確認できる場合、反応が進行したと評価して「○」とし、いずれかの吸収がない場合、または、いずれの吸収もない場合、反応が進行していないと評価して「×」とした。
【００４８】
（２）分子量
高速液体クロマトグラフ質量分析計（ＬＣ／ＭＳ）を用いて、以下の条件で測定した。
試料：ジイミドジカルボン酸／ＤＭＳＯ溶液（２００μｇ／ｍＬ）
装置：ブルカー・ダルトニクス社製ｍｉｃｒｏＴＯＦ２−ｋｐ
カラム：Ｃａｄｅｎｚａ  ＣＤ−Ｃ１８  ３μｍ  ２ｍｍ×１５０ｍｍ
移動相：（移動相Ａ）０．１％  ギ酸水溶液、（移動相Ｂ）メタノール
グラジエント（Ｂ  Ｃｏｎｃ．）：０分（５０％）−５．７分（６０％）−１４．２分（６０％）−１７分（１００％）−２１．６分（１００％）−２７．２分（５０％）−３４分（５０％）
イオン化法：ＥＳＩ
検出条件：Ｎｅｇａｔｉｖｅモード
【００４９】
［ポリエステルイミドの評価］
（３）樹脂組成
高分解能核磁気共鳴装置（日本電子社製ＪＮＭ−ＥＣＡ５００  ＮＭＲ）を用いて、１Ｈ−ＮＭＲ分析することにより、それぞれの共重合成分のピーク強度から樹脂組成を求めた（分解能：５００ＭＨｚ、溶媒：重水素化クロロホルム、温度：２５℃）。
【００５０】
（４）ガラス転移温度
装置：Ｐｅｒｋｉｎ  Ｅｌｍｅｒ社製  ＤＳＣ７  
昇温速度：２０℃／分
２０℃から２００℃まで昇温し、降温後、再度−４０℃から２００℃まで昇温し、得られた昇温曲線中の転移温度に由来する不連続変化の開始温度をガラス転移温度とした。
【００５１】
（５）数平均分子量
ゲルパーミエーションクロマトグラフィー（ＧＰＣ）を用いて、以下の条件で測定し、ポリスチレン換算の数平均分子量を求めた。
送液ユニット：島津製作所社製ＬＣ−１０ＡＤｖｐ
紫外−可視分光光度計：島津製作所社製ＳＰＤ−６ＡＶ、検出波長：２５４ｎｍ
カラム：Ｓｈｏｄｅｘ社製ＫＦ−８０３  １本、Ｓｈｏｄｅｘ社製ＫＦ−８０４  ２本を直列に接続して使用
溶媒：クロロホルム
測定温度：２５℃
【００５２】
（６）引張弾性率
得られたシート状のポリエステルイミドを、厚さ３０μｍのテフロン(登録商標）のシートの間に挟んで、２３０℃、圧力３ＭＰａ／ｃｍ２のプレス圧で、１分間プレスし、厚み１００μｍのフィルムを作製した。
得られたフィルムを幅１０ｍｍにカットし、ＪＩＳ  Ｋ  ７１２７に準拠し、以下の条件で引張弾性率を測定した。サンプル数は５でおこない、平均値を求めた。
なお、得られたフィルムに粘着性が発生し、適切に幅１０ｍｍにカットできなかったり、適切に剥離強度を測定できなかった場合、「××」と評価した。
装置：インテスコ社製  Ｍｏｄｅｌ  ２０２０
引張速度：５０ｍｍ／分
測定環境：２３℃、６０％ＲＨ
また、下記の基準で、引張弾性率の平均値を評価した。
◎：引張弾性率≦８００ＭＰａ（最良）
○：８００ＭＰａ＜引張弾性率≦１４００ＭＰａ（良）
×：１４００ＭＰａ＜引張弾性率（不良）
【００５３】
（７）剥離強度
ポリエステルイミド（ＰＡＩ）２５質量部にテトラヒドロフラン７５質量部を加えて樹脂溶液を得た。
得られたポリエステルイミド樹脂溶液を用いて、乾燥後の厚みが７．５μｍとなるようにメイヤーバーを用いて、二軸延伸ポリエチレンテレフタレート（ＰＥＴ）フィルム（厚み７５μｍ）に塗布し、１２０℃で２分間乾燥させ、ＰＥＴフィルム／ポリエステルイミドの積層体を作製した。得られたＰＥＴフィルム／ポリエステルイミドの積層体に、前記ＰＥＴフィルムとは別のＰＥＴフィルムを積層し、林機械製作所社製エアー式プレス機を用いて、１５０℃で、０．１ＭＰａ／ｃｍ２のプレス圧で、１０秒間プレスし、ＰＥＴフィルム／ポリエステルイミド／ＰＥＴフィルムの積層体を作製した。
得られたＰＥＴフィルム／ポリエステルイミド／ＰＥＴフィルムの積層体を幅１５ｍｍにカットし、以下の条件で、Ｔ型剥離試験をおこなって、ＰＥＴフィルムとポリエステルイミド層間の剥離強度を測定した。サンプル数は５でおこない、平均値を求めた。
試験装置：インテスコ社製、Ｍｏｄｅｌ  ２０２０
引張速度：２００ｍｍ／分
測定環境：２３℃、６０％ＲＨ
また、下記の基準で、剥離強度の平均値を評価した。
◎：１０Ｎ／１５ｍｍ≦剥離強度（最良）
○：８Ｎ／１５ｍｍ≦剥離強度＜１０Ｎ／１５ｍｍ（良）
×：５Ｎ／１５ｍｍ≦剥離強度（不良）
さらに、銅箔（厚み２０μｍ）、ポリイミド（ＰＩ）フィルム（厚み２５μｍ）、二軸延伸ポリアミド（Ｎｙ）フィルムを用いて、上記と同様の操作をおこなって、ＰＥＴフィルム／ポリエステルイミド／銅箔の積層体、ＰＩフィルム／ポリエステルイミド／銅箔の積層体、Ｎｙフィルム／ポリエステルイミド／Ｎｙフィルムの積層体の作製、剥離強度の測定、評価をおこなった。
【００５４】
（８）クロスカット剥離評価
ポリエステルイミド２５質量部にテトラヒドロフラン７５質量部を加えて樹脂溶液を得た。
得られたポリエステルイミド樹脂溶液を用いて、乾燥後の厚みが７．５μｍとなるようにメイヤーバーを用いて、銅板（厚み３００μｍ）に塗布し、１２０℃で２分間乾燥させ銅板／ポリエステルイミドの積層体を作製した。得られた銅板／ポリエステルイミドの積層体のポリエステルイミド面に、１ｍｍ２であるマス目が１００個存在するように碁盤目のクロスカットを施した。
クロスカットが施された表面上に、１８ｍｍ幅のセロハンテープを貼り付け、すぐに９０°の剥離角度で急激に剥離し、ポリエステルイミド面に残るマス目の数を目視で確認し、下記の基準で評価した。
○：マス目が９５個以上残っていた。
×：残ったマス目が９５個未満であった。
さらに、アルミニウム板（厚み３００μｍ）、ＳＵＳ板（厚み５００μｍ）を用いて、上記と同様の操作をおこなって、アルミニウム板／ポリエステルイミド、ＳＵＳ板／ポリエステルイミドの積層体の作製、クロスカット剥離評価をおこなった。
【００５５】
（９）耐粘着性
銅板／ポリエステルイミドの積層体のポリエステルイミド面の耐粘着性を評価し、粘着性がない場合を「○」、粘着性がある場合を「×」とした。
【００５６】
実施例１
テレフタル酸（ＴＰＡ）１７質量部（３０モル％）、イソフタル酸（ＩＰＡ）１７質量部（３０モル％）、合成例１で得られたジイミドジカルボン酸（ＢＩＤＣ）１２４質量部（４０モル％）、エチレングリコール（ＥＧ）１６質量部（７４モル％）、ネオペンチルグリコール（ＮＰＧ）２３質量部（６２モル％）、および重合触媒としてテトラブチルチタネート０．１質量部を反応器に仕込み、系内を窒素に置換した。そして、これらの原料を１０００ｒｐｍで撹拌しながら、反応器を２６０℃で加熱し、溶融させた。反応器内温度が２６０℃に到達してから、３時間エステル化反応を進行させた。
３時間経過後、系内を０．１〜１０−５Ｐａになるまで減圧し、減圧後３．０時間重縮合反応をおこなった。
重縮合完了後、反応器より樹脂をシート状に払い出し、ポリエステルイミドを得た。
得られたポリエステルイミドの樹脂組成は、ＴＰＡ／ＩＰＡ／ＢＩＤＣ／ＥＧ／ＮＰＧ＝３０／３０／４０／５０／５０であった。
【００５７】
実施例２〜５、比較例１〜６
最終の樹脂組成が表２に記載の樹脂組成になるように、用いる原料とその配合量を変更する以外は実施例１と同様の操作をおこなって、ポリエステルイミドを得た。
【００５８】
実施例１〜５、比較例１〜６で得られたポリエステルイミドの組成とその評価を表２に示す。
【００５９】
【表２】
2020189928.tif 000005
【００６０】
実施例１〜５のポリエステルイミドは、酸成分において、無水トリカルボン酸と炭素数１８以上のジアミンとからなるジイミドジカルボン酸を２０〜１００モル％含有していたために、引張弾性率が１４００ＭＰａ以下で柔軟性に優れ、剥離強度やクロスカット剥離評価にいずれにも優れつつも、粘着性がなかった。
【００６１】
比較例１〜４のポリエステルは、酸成分において、無水トリカルボン酸と炭素数１８以上のジアミンとを反応させて得られるジイミドジカルボン酸を用いなかったため、剥離強度やクロスカット剥離評価が不良であった。
比較例５、６のポリエステルイミドは、酸成分において、無水トリカルボン酸と炭素数１８未満のジアミンとからなるジイミドジカルボン酸を用いたため、引張弾性率が１４００ＭＰａを超えていた。